(57)【要約】      （修正有）【課題】同一のポリエステル繊維からなる糸条であってもメランジ調の色相を呈することが可能なメランジ調糸条を提供し、このポリエステル繊維を用いることによりメランジ調の色相を発揮可能なメランジ調布帛を提供する。【解決手段】エチレンテレフタレートを主たる構成単位としジエチレングリコールの含有量が異なる複数のポリエステル繊維から成り、ジエチレングリコールの含有量が少ない第１のポリエステル繊維Ｆａから成る第１の糸条１Ａと、ジエチレングリコールの含有量が大きい第２のポリエステル繊維Ｆｂから成る第２の糸条１Ｂとを含むメランジ調糸条Ｍとし、メランジ調糸条Ｍを用いて編織成された編織物から成る布帛とした。【選択図】図２
0003214978.tif 000002
【実用新案登録請求の範囲】
【請求項１】
エチレンテレフタレートを主たる構成単位としジエチレングリコールの含有量が異なる複数のポリエステル繊維から成り、ジエチレングリコールの含有量が少ない第１のポリエステル繊維から成る第１の糸条と、ジエチレングリコールの含有量が大きい第２のポリエステル繊維から成る第２の糸条とを含むことを特徴とするメランジ調糸条。
【請求項２】
第１の糸条のジエチレングリコールの含有量と第２の糸条のジエチレングリコールの含有量との差が０．５％以上１．０％以下であることを特徴とする請求項１に記載のメランジ調糸条。
【請求項３】
第１の糸条のジエチレングリコールの含有量が１．０％であり、第２の糸条のジエチレングリコールの含有量が１．６％であることを特徴とする請求項１または２に記載のメランジ調糸条。
【請求項４】
第１および第２のポリエステル繊維の少なくとも一方が再生ポリエステルから成ることを特徴とする請求項１から３のいずれかに記載のメランジ調糸条。
【請求項５】
第２のポリエステル繊維が再生ポリエステルから成り、そのジエチレングリコールの含有量が２．０％程度のときに、第１のポリエステル繊維のジエチレングリコールの含有量が１．０〜１．６％であることを特徴とする請求項１または２に記載のメランジ調糸条。
【請求項６】
第１の糸条と第２の糸条は仮撚加工糸からなり、これらを合糸すると共に、いずれか一方がＳ撚仮撚加工され、いずれか他方がＺ撚仮撚加工糸されることを特徴とする請求項１から５のいずれかに記載のメランジ調糸条。
【請求項７】
第１の糸条と第２の糸条とを合糸する際に、合糸部に圧縮空気を吹き付けてフィラメント同士を交絡させる交絡処理を施すことを特徴とする請求項６に記載のメランジ調糸条。
【請求項８】
第１および第２のポリエステル繊維を所定長さに切断して紡績された、あるいは綿繊維と共に紡績されたメランジ調紡績糸から成ることを特徴とする請求項１から５のいずれかに記載のメランジ調糸条。
【請求項９】
請求項１から８のいずれかに記載のメランジ調糸条を用いて編織成された編織物から成ることを特徴とする布帛。
【考案の詳細な説明】
【技術分野】
【０００１】  本考案は、同一原料から染色しても染色性が異なるメランジ調の色相を呈するメランジ調糸条およびメランジ調布帛に関する。
【背景技術】
【０００２】  従来、染色性が異なる複数の繊維を合糸して杢調あるいはメランジ調の色相を呈する糸条を作製することが知られている。例えばポリエステル繊維と、ポリエステルカチオン繊維とは染色性が異なるので、この二種の繊維を合糸して得られる糸条を用いて、それぞれの繊維に適した染色を行うことでメランジ調糸条を製造することが行われている。【０００３】  また、アルカリ染料で染色可能なポリエステル繊維と分散染料で染色可能なポリエステル繊維から構成させる繊維布帛を異色染めすることで、同一のポリエステル繊維のみで構成された布帛の後染めでは得られない多様な色相の染色ポリエステル繊維布帛を得ることが提案されている（特許文献１参照）。【０００４】  また、ポリエステル繊維等の長繊維を切断して得られる短繊維と綿繊維とを混紡して所定用途の紡績糸を製造することや、ポリエステル繊維やナイロン繊維等の人工繊維を用いて、天然繊維が備える嵩高で柔らかで風合いに優れた糸質を得るために、仮撚加工糸を製造することが行われている。例えば、ポリエステル長繊維を仮撚加工して得られるポリエステル仮撚加工糸は、嵩高で捲縮性に優れており、天然繊維を用いた編織物に似た製品を作製可能になる。【０００５】  ポリエステル繊維やナイロン繊維は、繊維原料を溶融し、微小な紡糸孔から引き出すフィラメントを複数本束ねて所定太さのマルチフィラメント糸として製造している。また、これらの化合繊を仮撚加工した仮撚加工糸は、マルチフィラメント糸を延伸しながら仮撚・熱固定・解撚加工を施したものであり、糸に捲縮性と嵩高制を付与して天然繊維に似た色合いや風合いを出現させることができる。【０００６】  Ｔシャツやスポーツウェアなどの着衣に適用される糸条は、天然繊維に似た色合いや風合いが求められる。また、高級感を呈し見た目を良好にするためにメランジ調の色相を発揮することが求められる。【０００７】  近年、地球環境や資源節約からポリエステルのリサイクルが年々増加している。しかしながら、純正のポリエステルに比べリサイクルのポリエステルは不純物が多く種々の色が混じることが多いので、純正ポリエステルの品質に近い物は価格が高く、品質の悪いものは極端に安い価格でしか販売できなくなって問題となる。販売できない場合は在庫となり、リサイクル事業の効率が悪いが、杢調あるいはメランジ調の製品に使用すれば、少々不純物の多いリサイクルポリエステであっても、その使用範囲が増えることになる。
【先行技術文献】
【特許文献】
【０００８】
【特許文献１】特開平７−５４２８０号公報
【考案の概要】
【考案が解決しようとする課題】
【０００９】  杢調あるいはメランジ調の色相を発揮させるために行う染色工程は少ない方が好ましく、例えば、１回の染色工程によりメランジ調の色相を発揮できることが好ましい。また、同一種の繊維から成る糸条を用いてメランジ調の色相を発揮できることが好ましい。【００１０】  また、メランジ調の色相を発揮できる糸条を容易に製造できることが好ましく、同一種の繊維原料を用いて同一の紡糸工程および仮撚工程により製造できることがより好ましい。【００１１】  本考案は、上記問題点に鑑み、同一のポリエステル繊維からなる糸条であってもメランジ調の色相を呈することが可能なメランジ調糸条を提供し、このポリエステル繊維を用いることによりメランジ調の色相を発揮可能なメランジ調布帛を提供することを目的とする。
【課題を解決するための手段】
【００１２】  上記課題を解決するために本考案は、エチレンテレフタレートを主たる構成単位としジエチレングリコールの含有量が異なる複数のポリエステル繊維から成り、ジエチレングリコールの含有量が少ない第１のポリエステル繊維から成る第１の糸条と、ジエチレングリコールの含有量が大きい第２のポリエステル繊維から成る第２の糸条とを含むメランジ調糸条であることを特徴とする。【００１３】  この構成によると、ジエチレングリコールの含有量が異なる複数のポリエステル繊維から成るので、ジエチレングリコールの含有量の大小により染色性が変化する染色を行うことでメランジ調の色相を呈するメランジ調糸条を得ることができる。【００１４】  また本考案は、上記構成のメランジ調糸条において、第１の糸条のジエチレングリコールの含有量と第２の糸条のジエチレングリコールの含有量との差が０．５％以上１．０％以下であることを特徴としている。この構成によると、ジエチレングリコールの含有量の差を０．５％以上とすることで同一の染色工程によっても色相を異ならせることができ、ジエチレングリコールの含有量の差を１．０％以下にすることで、溶融紡糸する際の紡糸性を悪化せず、同一の紡糸条件により製造可能になる。【００１５】  また本考案は、上記構成のメランジ調糸条において、第１の糸条のジエチレングリコールの含有量が１．０％であり、第２の糸条のジエチレングリコールの含有量が１．６％であることを特徴としている。この構成によると、ジエチレングリコールの含有量の差が０．６％程度になって同一の染色工程によってもメランジ調の色相を呈し、溶融紡糸する際の紡糸性や糸質を悪化せずに製造可能になる。【００１６】  また本考案は、上記構成のメランジ調糸条において、第１および第２のポリエステル繊維の少なくとも一方が再生ポリエステルから成ることを特徴としている。この構成によると、再生ポリエステルを用いることで材料費を節約でき、異なる色相のリサイクルポリエステル材料を用いても、メランジ調の色相を発揮するので染色性の相違を緩和できて好ましい。【００１７】  また本考案は、上記構成のメランジ調糸条において、第２のポリエステル繊維が再生ポリエステルから成り、そのジエチレングリコールの含有量が２．０％程度のときに、第１のポリエステル繊維のジエチレングリコールの含有量が１．０〜１．６％であることを特徴としている。この構成によると、再生ポリエステルを用いることで材料費を節約でき、メランジ調の色相を発揮することで、糸品質が不安定な再生ポリエステル糸の欠点をカバーできる。【００１８】  また本考案は、上記構成のメランジ調糸条において、第１の糸条と第２の糸条は仮撚加工糸からなり、これらを合糸すると共に、いずれか一方がＳ撚仮撚加工され、いずれか他方がＺ撚仮撚加工糸されることを特徴としている。この構成によると、Ｓ撚仮撚加工糸とＺ撚仮撚加工糸とを合糸することにより、残留トルクが抑制されてふくらみのある風合いにすぐれたメランジ調糸条を得ることができる。【００１９】  また本考案は、上記構成のメランジ調糸条において、第１の糸条と第２の糸条とを合糸する際に、合糸部に圧縮空気を吹き付けてフィラメント同士を交絡させる交絡処理を��すことを特徴としている。この構成によると、Ｓ撚仮撚加工糸とＺ撚仮撚加工糸とを良好に交絡させて糸分かれしない一本の糸にすることができる。また、合糸中の第１の糸条と第２の糸条の分布状態が略均一になるので、より安定したメランジ調の色相を発揮可能になる。【００２０】  また本考案は、上記構成のメランジ調糸条において、第１および第２のポリエステル繊維を所定長さに切断して紡績されたメランジ調紡績糸、あるいは綿繊維と共に紡績されたメランジ調紡績糸から成ることを特徴としている。この構成によると、染色性が異なる第１および第２のポリエステル繊維を用いているので、同一の染色工程を経ても異なる色相を呈するメランジ調紡績糸を得ることができる。【００２１】  また本考案は、上記構成のメランジ調糸条を用いて編織成された編織物から成るメランジ調布帛であることを特徴としている。この構成によると、メランジ調糸条を用いているので、同一の染色工程を経ても異なる色相を呈して、メランジ調の色相を発揮する布帛を得ることができる。
【考案の効果】
【００２２】  本考案によれば、同一のポリエステル繊維からなる糸条であってもメランジ調の色相を呈することが可能なメランジ調糸条およびメランジ調布帛を得ることができる。
【図面の簡単な説明】
【００２３】
【図１】本考案に係るメランジ調糸条の一例を示す模式図であって、（ａ）は単に合糸した例であり、（ｂ）は撚糸した例である。
【図２】本考案に係るメランジ調糸条の一例を示す模式図である。
【図３】本考案に係るメランジ調紡績糸から成るメランジ調糸条の一例を示す模式図である。
【図４】本考案に係る仮撚加工糸から成るメランジ調糸条の製造工程を示す概略説明図である。
【考案を実施するための形態】
【００２４】  以下に本考案の実施形態を図面を参照して説明するが、本考案はこれにより何ら制限されるものではない。また、同一構成部材については同一の符号を用い、重複する説明は適宜省略する。まず本実施形態に係るメランジ調糸条Ｍについて図面を用いて説明する。
【００２５】  本実施形態のメランジ調糸条Ｍ（Ｍ１〜Ｍ４）は、テレフタル酸とエチレングリコールを主成分とするエチレンテレフタレートを主たる構成単位としジエチレングリコールの含有量が異なる複数のポリエステル繊維を含み、ジエチレングリコールの含有量が少ない第１のポリエステル繊維と、ジエチレングリコールの含有量が大きい第２のポリエステル繊維と、を含むメランジ調糸条Ｍである。
【００２６】  第１のポリエステル繊維と第２のポリエステル繊維は、共に従来公知の溶融紡糸法により紡糸され、それぞれ独立して、または、これらを合糸して、所定のフィラメント数を有するポリエステル糸条に製造される。また、このポリエステル糸条をそのまま用いて編織物を製造してもよく、仮撚加工して得られる仮撚加工糸を用いて編織物を製造してもよく、それぞれのポリエステル繊維を所定長さの短繊維に切断して綿繊維などの天然繊維と混紡して紡績して得られる紡績糸を用いて編織物を製造してもよい。
【００２７】  テレフタル酸とエチレングリコールを主成分とするエチレンテレフタレートを主たる構成単位とするポリエステル繊維は、所定含有量の（通常１．３％程度）ジエチレングリコールを含むことが多い。そこで、このジエチレングリコールの含有量を異ならせて糸質がどのように変化するかを試験したところ、ジエチレングリコールの配合量を僅かに変化させることで染色性が異なることが確認された。
【００２８】  例えば、ジエチレングリコールの配合量が大きいと濃色に染色され、ジエチレングリコールの配合量が小さいと淡色に染色される。すなわち、ジエチレングリコールの含有量が異なる複数の（例えば２種）ポリエステル繊維を合糸して得られる糸条は、染色性が異なるため、同一の染色工程によってもメランジ調の色相を呈するメランジ調糸条Ｍとなることが判った。
【００２９】  また、通常１．３％程度の配合量の場合、第１のポリエステル繊維のジエチレングリコールの含有量を１．０％程度とし、第２のポリエステル繊維のジエチレングリコールの含有量を１．６％程度にすることで、メランジ調の色相を呈することが確認された。また、この差が大きくなると、溶融紡糸の際の紡糸性に影響を与えるので、より小さな差であることがメランジ調糸条Ｍを安定して製造するために必要であることは明らかである。
【００３０】  第１のポリエステル繊維のジエチレングリコールの含有量が１．０％程度で、第２のポリエステル繊維のジエチレングリコールの含有量が１．６％程度であれば、紡糸性は悪化しないことが確認された。また、この差が１％程度になっても紡糸性は悪化しないことが確認された。
【００３１】  すなわち本考案に係るメランジ調糸条Ｍ（Ｍ１〜Ｍ４）は、第１のポリエステル繊維のジエチレングリコールの含有量と第２のポリエステル繊維のジエチレングリコールの含有量との差が０．５％以上１．０％以下であることが好ましいといえる。この構成であれば、ジエチレングリコールの含有量の差を０．５％以上とすることで同一の染色工程によっても色相を異ならせることができ、ジエチレングリコールの含有量の差を１．０％以下にすることで、溶融紡糸する際の紡糸性を悪化せず、同一の紡糸条件により製造可能になる。
【００３２】〈第１実施形態〉
まず、メランジ調糸条Ｍが同一の溶融紡糸工程により製造される実施形態を第１実施形態として説明する。溶融紡糸工程によりジエチレングリコールを１．０％生成するポリエステルチップを用いて口金から吐出される第１のポリエステル繊維と、溶融紡糸工程によりジエチレングリコールを１．６％生成するポリエステルチップを用いて口金から吐出される第２のポリエステル繊維と、を引き揃えて延伸しながら巻き取ることにより所定フィラメント数からなる１本のポリエステル糸条を製造できる。このポリエステル糸条がＦＤＹ（Ｆｕｌｌｙ  Ｄｒａｗ  Ｙａｒｎ）であれば、織りや編みに直接に使用できる。
【００３３】  例えば、図１（ａ）に示すように、第１のポリエステル繊維Ｆａから成る第１の糸条１Ａと第２のポリエステル繊維Ｆｂから成る第２の糸条１Ｂとを合糸してポリエステル糸条を製造できる。このポリエステル糸条は、ジエチレングリコールの含有量の差が０．５％以上になる２種のポリエステル繊維を有するので、同一の染色工程によっても色相を異ならせることができ、所定のメランジ調の色相を呈することが可能になる。すなわち、本実施形態に係るポリエステル糸条はメランジ調糸条Ｍ１となる。
【００３４】〈第２実施形態〉
また、それぞれ異なる溶融紡糸工程によりジエチレングリコールを１．０％含有する第１のポリエステル繊維Ｆａから成る第１の糸条と、ジエチレングリコールを１．６％含有する第２のポリエステル繊維Ｆｂから成る第２の糸条と、を撚糸して１本のポリエステル糸条を製造することも可能である。
【００３５】  例えば、図１（ｂ）に示すように、第１の糸条１Ａと第２の糸条１Ｂとを撚糸してポリエステル糸条を製造できる。このポリエステル糸条は、撚糸しているので高い糸強力を有し、編み糸や織り糸として使用可能になる。また、ジエチレングリコールの含有量の差が０．５％以上になる２種のポリエステル糸条を有するので、同一の染色工程によっても色相を異ならせることができ、所定のメランジ調の色相を呈することが可能になる。すなわち、本実施形態に係るポリエステル糸条はメランジ調糸条Ｍ２となる。
【００３６】〈第３実施形態〉
次に、第１の糸条１Ａと第２の糸条１Ｂを仮撚加工し合糸して得られる仮撚加工糸から成るメランジ調糸条Ｍ３を第３実施形態として図２を用いて説明する。この仮撚加工して合糸される第１の糸条１Ａと第２の糸条１ＢはＦＤＹ（Ｆｕｌｌｙ  Ｄｒａｗ  Ｙａｒｎ）でもＰＯＹ（Ｐａｒｔｉａｌｌｙ  Ｏｒｉｅｎｔｅｄ  Ｙａｒｎ）でもよい。ＰＯＹであれば、延伸しながら仮撚加工を行うことが好ましい。また、いずれか一方がＳ撚仮撚加工され、いずれか他方がＺ撚仮撚加工糸されることが好ましい。この構成であれば、Ｓ撚仮撚加工糸とＺ撚仮撚加工糸とを合糸することにより、残留トルクが抑制されてふくらみのある風合いにすぐれたメランジ調糸条Ｍ３を得ることができる。
【００３７】  すなわち、図２に示すように、Ｓ撚仮撚加工糸（第１の糸条１Ａ）とＺ撚仮撚加工糸（第２の糸条１Ｂ）を合糸したメランジ調糸条Ｍ３としている。従って、本考案に係るメランジ調糸条Ｍ３は特殊仮撚加工糸から成り、第１の糸条１Ａと第２の糸条１Ｂは、共に仮撚加工されて、その後で一本の糸条に合糸される。
【００３８】  Ｓ撚仮撚加工糸とＺ撚仮撚加工糸を合糸したメランジ調糸条Ｍ３であれば、反対方向の残留トルクを有する糸同士を合糸することにより、残留トルクが略０になりトルクのない基本糸を形成できる。従って、このメランジ調糸条Ｍ３を用いて織成した布帛には、トルクが残留せずにシボなどの不具合が生じず、見た目も悪化しない。
【００３９】  また、各マルチフィラメント糸の糸太さやフィラメント数は適宜選択できる。例えば、糸太さは、それぞれ３０デニール〜１５０デニール程度でよく、フィラメント数は、それぞれの単繊維が１〜５デニール程度がよい。特に、柔らかく肌触りの良い布帛を織編成する際には比較的細いほうがよく、良好な伸縮性を発揮するためには、比較的太い単繊維が好ましい。
【００４０】  次に、仮撚加工糸から成るメランジ調糸条Ｍ３の製造方法について図４を用いて説明する。
【００４１】  本実施形態に係るメランジ調糸条Ｍ１の製造方法は図４に示すように、給糸パッケージＰＡから引き出した第１の糸条１Ａと、給糸パッケージＰＢから引き出した第２の糸条１Ｂとを、それぞれ仮撚加工した後で合糸して１個のパッケージに巻き取るものである。
【００４２】  また、第１の糸条１Ａは、ジエチレングリコールの含有量が１．０％程度の第１のポリエステル繊維から成り、第２の糸条１Ｂは、ジエチレングリコールの含有量が１．６％程度の第２のポリエステル繊維から成るようにしている。
【００４３】  そして、給糸パッケージＰＡから引き出した第１の糸条１Ａと、給糸パッケージＰＢから引き出した第２の糸条１Ｂとを、供給ローラー２（２Ａ、２Ｂ）、仮撚ヒーター３（３Ａ、３Ｂ）、仮撚具４（４Ａ、４Ｂ）、引取りローラー５（５Ａ、５Ｂ）を介して仮撚加工し、合糸ローラー６、送りローラー８、巻取りローラー９を介して合糸しながら巻取りパッケージ１０を巻成する。
【００４４】  すなわち、供給ローラー２（２Ａ、２Ｂ）、仮撚ヒーター３（３Ａ、３Ｂ）、仮撚具４（４Ａ、４Ｂ）、引取りローラー５（５Ａ、５Ｂ）までの製造工程が仮撚工程であり、引取りローラー５（５Ａ、５Ｂ）から、合糸ローラー６、送りローラー８、巻取りローラー９までの製造工程が合糸工程および巻取工程（合糸巻取り工程）である。
【００４５】  また、例えば、第１の糸条１ＡはＳ撚仮撚加工され、第２の糸条１ＢはＺ撚仮撚加工糸されている。この構成であれば、Ｓ撚仮撚加工糸とＺ撚仮撚加工糸とを合糸することにより、残留トルクが抑制されてふくらみのある風合いにすぐれたメランジ調糸条Ｍ３を得ることができる。
【００４６】  また、第１の糸条１Ａと第２の糸条１Ｂとを合糸する際に、合糸部に圧縮空気を吹き付けてポリエステル繊維同士（フィラメント同士）を交絡させる交絡処理を施すことが好ましい。この構成であれば、Ｓ撚仮撚加工糸とＺ撚仮撚加工糸とを良好に交絡させて糸分かれしない一本の糸にすることができる。
【００４７】  第１の糸条１Ａと第２の糸条１Ｂとを均一に混ぜ合わせるためは、合糸するそれぞれの糸太さとフィラメント数を略同じにしておくとよい。この構成であれば、染色性が異なる２種のフィラメントが均一に混ざり合うのでメランジ調の色相を良好に発揮可能になる。また、仮撚加工の条件を同一にできるので、１台の仮撚加工機を用いて所定のメランジ調糸条Ｍ１を製造可能になる。
【００４８】  第１の糸条１Ａの仮撚工程はＳ撚仮撚加工工程であり、第２の糸条１Ｂの仮撚工程はＺ撚仮撚加工工程であり、合糸工程がＳＺ合糸工程であり、これらの工程を一台の延伸仮撚機を用いて一連に行うようにしている。この構成であれば、Ｓ撚仮撚加工糸とＺ撚仮撚加工糸とを製造して合糸し、良好なメランジ調の色相を発揮するメランジ調糸条Ｍ３を製造する製造工程が一台の延伸仮撚機を介して実施可能になるので、メランジ調糸条Ｍ３の製造工程が簡単になる。すなわち、異なる色調のポリエステル繊維を組み合わせたメランジ調糸条Ｍ３を容易に製造することができる。
【００４９】  延伸仮撚加工の際に、供給ローラー２（２Ａ、２Ｂ）と引取りローラー５（５Ａ、５Ｂ）間で糸を延伸しているが、この延伸比（ＤＲＡＷ  ＲＡＴＩＯと称する）を変えることで糸の染色性が異なることが知られている。この延伸比とジエチレングリコールの含有量の相違について検討した結果、ジエチレングリコールの含有量が多い糸は延伸比を低くし、ジエチレングリコールの含有量が少ない糸は延伸比を高くすることにより色の濃淡がより大きくなることが判った。
【００５０】  延伸仮撚加工における延伸比は通常１．３程度から１．８倍程度とされることが多い。そこで、本実施形態においては、ジエチレングリコールの含有量が多い糸の延伸比は１．３〜１．５程度とし、ジエチレングリコールの含有量が少ない糸の延伸比を１．５〜１．８倍程度に設定することにより、より効果的にメランジ調糸条Ｍ３を製造することが可能になる。
【００５１】  一台の延伸仮撚機にＳ撚仮撚具とＺ撚仮撚具との両方向の仮撚具を備えた例としては、１枚の円盤と２本の仮撚ベルトからなる仮撚装置を備えた仮撚機や、１錘に２つのディスクフリクション仮撚ユニットを並列に配置した仮撚機が既に公知である。
【００５２】  また、本実施形態においては、仮撚工程と合糸工程を、一台の延伸仮撚機を用いて実施する構成としている。この構成であれば、仮撚工程と合糸工程を別の装置を用いて行う製造方法に比べて、製造時間を大幅に短縮できると共に、設備コストも削減できるので、メランジ調糸条Ｍ３の製造コストを削減できる。
【００５３】〈第４実施形態〉
次に、第１のポリエステル繊維と第２のポリエステル繊維を所定長さに切断して綿繊維と共に紡績されたメランジ調紡績糸（メランジ調糸条Ｍ４）とした実施形態を第４実施形態として図３を用いて説明する。すなわち、溶融紡糸工程により得られた第１、第２のポリエステル繊維を所定長さに切断して紡績してメランジ調紡績糸、あるいは綿繊維Ｆｃと混紡した後、紡績してメランジ調紡績糸（メランジ調糸条Ｍ４）を得ることができる。
【００５４】  このメランジ調糸条Ｍ４は、第１のポリエステル繊維Ｆａと第２のポリエステル繊維Ｆｂの紡績糸、あるいは綿繊維Ｆｃを含む紡績糸である。
【００５５】  この際の紡績工程は、従来公知の紡績工程を採用できる。また、精紡機はリング精紡機でも、より高速な紡績速度が得られる空気精紡機であってもよい。いずれにしても、染色性が異なる第１のポリエステル繊維と第２のポリエステル繊維を含有する構成になるので、同一の染色工程を経ても異なる色相を呈するメランジ調紡績糸を得ることができる。
【００５６】〈その他の実施形態〉
また、上記のポリエステル繊維を製造するための原料としてリサイクルポリエステル等から成る再生ポリエステルを使用することも可能である。
【００５７】  例えば、ポリエチレンテレフタレートを主成分とするペットボトルなどのポリエステル成型品を再溶融、チップ化し、再び繊維にする工程に、ジエチレングリコールの含有量が異なる複数のポリエステル繊維を製造し、得られる再生ポリエステルを第１の糸条１Ａと第２の糸条１Ｂのいずれか一方、もしくは、両方に用いて、これらを合糸してメランジ調糸条Ｍ（Ｍ１〜Ｍ４）を得ることができる。すなわち、再生ポリエステルは第１および第２のポリエステル繊維の少なくとも一方に用いればよい。
【００５８】  また、再生ポリエステルを紡糸する場合、一般的にジエチレングリコールは２．０％前後使用されることが多いので、この場合には、この配合割合よりも低い、ジエチレングリコールが１．０〜１．６％含有されたポリエステル繊維から成る糸条を合糸相手に選択して、このポリエステル糸条と再生ポリエステル繊維から成る糸条を合糸することにより、容易にメランジ調糸条を得ることが可能である。この構成であれば、糸品質が不安定な再生ポリエステル糸の欠点をカバーするので再生ポリエステルの歩留まりが良化する。
【００５９】  この場合、ジエチレングリコールの含有量が２．０％程度の再生ポリエステルが本実施形態の第２のポリエステル繊維（第２の糸条１Ｂ）に相当し、これと合糸するジエチレングリコールの含有量が１．０〜１．６％であるポリエステル糸条が第１のポリエステル繊維から成る第１の糸条１Ａに相当することは明らかである。
【００６０】  再生ポリエステルを使用すると、色相が一致せず、染色むらを生じる場合があるが、このような場合でも、本実施形態に係るメランジ調糸条Ｍ（Ｍ１〜Ｍ４）であれば、元々色相に相違があることが好ましいので、原材料の色相の相違が目立たなくなって好ましいといえる。すなわち、再生ポリエステルを用いることで材料費を節約でき、メランジ調の色相を発揮することにより、糸品質が不安定な再生ポリエステル糸の欠点をカバーできる優れた効果を発揮する。
【００６１】  上記したように本考案によれば、エチレンテレフタレートを主たる構成単位としジエチレングリコールの含有量が異なる複数のポリエステル繊維から成り、ジエチレングリコールの含有量が少ない第１のポリエステル繊維から成る第１の糸条１Ａと、ジエチレングリコールの含有量が大きい第２のポリエステル繊維から成る第２の糸条１Ｂとを含むメランジ調糸条Ｍ（Ｍ１〜Ｍ４）であることを特徴とする。
【００６２】  この構成であれば、ジエチレングリコールの含有量が異なる複数のポリエステル繊維から成る第１の糸条１Ａと第２の糸条１Ｂとを含むので、ジエチレングリコールの含有量の大小により染色性が変化する染色を行うことでメランジ調の色相を呈するメランジ調糸条Ｍ（Ｍ１〜Ｍ４）を得ることができる。
【００６３】  また、上記のメランジ調糸条Ｍ（Ｍ１〜Ｍ４）を用いて編織成された編織物から成る布帛は、染色性が異なるポリエステル繊維を分散して含有しているので、同一の染色工程により杢調あるいはメランジ調の色相を呈することが可能になる。これにより、メランジ調の色相が求められるＴシャツやスポーツウェアなどの着衣に適用可能な布帛を得ることができる。
【００６４】  また、上記布帛は、ポリエステル繊維やポリエステル糸条から成る合成繊維を用いているので、シャリ感を発揮して、着心地のよい衣服を製造できる布地となる。
【００６５】  そのために本考案は、メランジ調の色相が求められる衣服や布地を製造するための糸条および布帛に好適に利用可能となる。
【符号の説明】
【００６６】      １Ａ  第１の糸条
１Ｂ  第２の糸条
２、２Ａ、２Ｂ  供給ローラー
３、３Ａ、３Ｂ  仮撚ヒーター
４、４Ａ、４Ｂ  仮撚具
５、５Ａ、５Ｂ  引取りローラー
６  合糸ローラー
７  交絡ノズル
８  送りローラー
９  巻取りローラー
１０  巻取りパッケージ
Ｆａ  第１のポリエステル繊維
Ｆｂ  第２のポリエステル繊維
Ｆｃ  綿繊維
ＰＡ  給糸パッケージ（第１の糸条）
ＰＢ  給糸パッケージ（第２の糸条）
Ｍ（Ｍ１〜Ｍ４）  メランジ調糸条
【図１】
0003214978.tif 000003
【図２】
0003214978.tif 000004
【図３】
0003214978.tif 000005
【図４】
0003214978.tif 000006
【手続補正書】
【提出日】平成29年10月17日(2017.10.17)
【手続補正１】
【補正対象書類名】実用新案登録請求の範囲
【補正対象項目名】請求項５
【補正方法】変更
【補正の内容】
【請求項５】
第２のポリエステル繊維が再生ポリエステルから成り、そのジエチレングリコールの含有量が２．０％程度のときに、第１のポリエステル繊維のジエチレングリコールの含有量が１．０〜１．５％であることを特徴とする請求項１または２に記載のメランジ調糸条。
【手続補正２】
【補正対象書類名】明細書
【補正対象項目名】００１７
【補正方法】変更
【補正の内容】
【００１７】  また本考案は、上記構成のメランジ調糸条において、第２のポリエステル繊維が再生ポリエステルから成り、そのジエチレングリコールの含有量が２．０％程度のときに、第１のポリエステル繊維のジエチレングリコールの含有量が１．０〜１．５％であることを特徴としている。この構成によると、再生ポリエステルを用いることで材料費を節約でき、メランジ調の色相を発揮することで、糸品質が不安定な再生ポリエステル糸の欠点をカバーできる。
【手続補正３】
【補正対象書類名】明細書
【補正対象項目名】００５８
【補正方法】変更
【補正の内容】
【００５８】  また、再生ポリエステルを紡糸する場合、一般的にジエチレングリコールは２．０％前後使用されることが多いので、この場合には、この配合割合よりも低い、ジエチレングリコールが１．０〜１．５％含有されたポリエステル繊維から成る糸条を合糸相手に選択して、このポリエステル糸条と再生ポリエステル繊維から成る糸条を合糸することにより、容易にメランジ調糸条を得ることが可能である。この構成であれば、糸品質が不安定な再生ポリエステル糸の欠点をカバーするので再生ポリエステルの歩留まりが良化する。
【手続補正４】
【補正対象書類名】明細書
【補正対象項目名】００５９
【補正方法】変更
【補正の内容】
【００５９】  この場合、ジエチレングリコールの含有量が２．０％程度の再生ポリエステルが本実施形態の第２のポリエステル繊維（第２の糸条１Ｂ）に相当し、これと合糸するジエチレングリコールの含有量が１．０〜１．５％であるポリエステル糸条が第１のポリエステル繊維から成る第１の糸条１Ａに相当することは明らかである。